(57)【要約】【課題】可撓性および柔軟性に優れ、染料による着色性が優れ、さらには、耐磨耗性に優れた、電線被覆用樹脂組成物およびそれを用いた電線を提供する。【解決手段】ポリオレフィン樹脂とナイロン極細繊維分散ポリオレフィン樹脂組成物とを混合した樹脂組成物であって、該ナイロン極細繊維分散ポリオレフィン樹脂組成物のポリオレフィン樹脂（ＰＯ）とナイロン極細繊維（Ｎｙ）の重量比が５：５〜９：１（ＰＯ：Ｎｙ）であることが好ましく、８：２（ＰＯ：Ｎｙ）がより好ましい。更にシリカ粒子もしくは水酸化マグネシウム粒子またはこれらの粒子の混合したものを含有していてもよい。【選択図】      図１
2004152547.tif 000002
【特許請求の範囲】
【請求項１】
ポリオレフィン樹脂とナイロン極細繊維分散ポリオレフィン樹脂組成物とを混合した電線被覆用樹脂組成物。
【請求項２】
前記ナイロン極細繊維分散ポリオレフィン樹脂組成物のポリオレフィン樹脂（ＰＯ）とナイロン極細繊維（Ｎｙ）の重量比が５：５〜９：１（ＰＯ：Ｎｙ）である請求項１記載の電線被覆用樹脂組成物。
【請求項３】
前記ナイロン極細繊維分散ポリオレフィン樹脂組成物のポリオレフィン樹脂（ＰＯ）とナイロン極細繊維（Ｎｙ）の重量比が８：２（ＰＯ：Ｎｙ）である請求項１記載の電線被覆用樹脂組成物。
【請求項４】
シリカ粒子もしくは水酸化マグネシウム粒子またはこれらの粒子の混合したものを含有する請求項１記載の電線被覆用樹脂組成物。
【請求項５】
前記ナイロン極細繊維分散ポリオレフィン樹脂組成物が、ポリオレフィン、ポリアミド繊維、シランカップリング剤およびシリカ粒子を含有する請求項１記載の電線被覆用樹脂組成物。
【請求項６】
前記ナイロン極細繊維分散ポリオレフィン樹脂組成物のポリアミド繊維中にシリカ粒子もしくは水酸化マグネシウム粒子またはこれらの粒子の混合したものを含有する請求項５記載の電線被覆用樹脂組成物。
【請求項７】
前記ナイロン極細繊維分散ポリオレフィン樹脂組成物のポリアミド繊維中にシリカ粒子もしくは水酸化マグネシウム粒子またはこれらの粒子の混合したものを含有しない請求項５記載の電線被覆用樹脂組成物。
【請求項８】
繊維状に分散したポリアミドの平均繊維径が５μｍ以下であり、アスペクト比が２０以上、１，０００以下である請求項１記載の電線被覆用樹脂組成物。
【請求項９】
着色性を有する請求項１〜８のいずれか記載の電線被覆用樹脂組成物。
【請求項１０】
請求項１〜９のいずれか１項に記載の電線被覆用樹脂組成物からなるシース層を備える電線。
【発明の詳細な説明】
【０００１】
【発明の属する技術分野】
本発明は、電線被覆用樹脂組成物およびそれを用いた電線に関する。詳細には、ポリオレフィンを主体とし、可撓性および柔軟性に優れ、染料による着色性が優れた、電線被覆用樹脂組成物およびそれを用いた電線に関する。
【０００２】
【従来の技術】
近年、自動車の電装品の高性能化、高機能化に伴って、電線の使用量が増えている。従来これら絶縁電線として、銅等の導電体の周囲をポリ塩化ビニル系樹脂で被覆したものが広く用いられてきた。これらポリ塩化ビニル系樹脂を用いた電線は、耐磨耗性、柔軟性、耐電圧及び絶縁抵抗が比較的高く、生産コストが低いという利点がある。また、このポリ塩化ビニル樹脂組成物は、単独で難燃性に優れている。
【０００３】
しかし、これらポリ塩化ビニル系樹脂は焼却時に有害なハロゲン系ガスが発生し、地球環境を汚染するので、その代替物質、いわゆるノンハロゲン系材料が模索されてきた。
そこで、近年、ハロゲン化物を用いない絶縁体としてポリエチレン等のオレフィン系樹脂組成物を自動車のワイヤハーネス等、高温を発する箇所の電線の絶縁体に用いる試みがなされている（例えば、特許文献１参照。）。
【０００４】
自動車のワイヤーハーネス等に使用される電線は、配線及び結線を容易にする目的で識別を規定の色（赤、白、黒、青、緑等）に色づけすることにより行われている。電線の色づけ方法は、従来より、下記（１）〜（３）の方法で行われている。
（１）上記絶縁性樹脂押出し成形時に、染料、顔料等を該絶縁性樹脂に練り込み、被覆層内部まで均質に着色する方法。
（２）導体上に着色された樹脂フィルムを積層し、その上に半透明な絶縁性樹脂を押出し成形法により被覆する方法。
（３）絶縁性樹脂を押出し成形法により被覆した後、被覆層表面に有機溶剤系のインクを塗布する方法。
【０００５】
しかしながら、上記（１）の方法は、色替えを行うときに、製造ラインの停止及び原材料の損失が多く発生し、生産性が悪く、使用量が少ない色に着色された電線に在庫が生じ、上記（２）の方法は、半透明の絶縁性樹脂被覆層を透過する色を明確に識別するには視認性が悪く、配線及び結線時の作業性が悪い。また、上記（３）の方法は、有機溶剤系インクを使用して作業環境よく行うにはさらなる設備投資を必要とし、コスト高となる。
【０００６】
このような背景から、ポリアミン樹脂、アルコール及び顔料を特定の割合で含有し水溶性着色インクで電線の絶縁層表面を着色する技術が提案されている（例えば、特許文献２参照。）。
しかしながら、上記の水溶性着色インクでは、ポリオレフィン樹脂組成物からなる電線の表面着色には十分な成果が得られなかった。
【０００７】
【特許文献１】
特開平９−９５５６６号公報（第２頁）
【特許文献２】
特開平１０−２５１５６３（第２頁）
【０００８】
【発明が解決しようとする課題】
本発明者等は、従来の技術の欠点を克服し、可撓性および柔軟性に優れ、染料による着色性が優れ、さらには、機械特性、耐磨耗性に優れた、電線被覆用樹脂組成物およびそれを用いた電線を提供することを目的とする。
【０００９】
【課題を解決するための手段】
本発明者は、上記の目的を達成するために鋭意検討した結果、ポリオレフィン樹脂組成物にシリカ粒子もしくは水酸化マグネシウム粒子またはこれらの粒子の混合したもの、およびナイロンの短繊維を分散、含有させることにより、樹脂成形体の機械特性、耐磨耗性、難燃性が向上することを見出し、本発明を成すに至った。
即ち、本発明は以下の構成からなるものである。
【００１０】
（１）ポリオレフィン樹脂とナイロン極細繊維分散ポリオレフィン樹脂組成物とを混合した電線被覆用樹脂組成物。
（２）前記ナイロン極細繊維分散ポリオレフィン樹脂組成物のポリオレフィン樹脂（ＰＯ）とナイロン極細繊維（Ｎｙ）の重量比が５：５〜９：１（ＰＯ：Ｎｙ）である前記（１）の電線被覆用樹脂組成物。
（３）前記ナイロン極細繊維分散ポリオレフィン樹脂組成物のポリオレフィン樹脂（ＰＯ）とナイロン極細繊維（Ｎｙ）の重量比が８：２（ＰＯ：Ｎｙ）である前記（１）の電線被覆用樹脂組成物。
（４）シリカ粒子もしくは水酸化マグネシウム粒子またはこれらの粒子の混合したものを含有する前記（１）の電線被覆用樹脂組成物。
【００１１】
（５）前記ナイロン極細繊維分散ポリオレフィン樹脂組成物が、ポリオレフィン、ポリアミド繊維、シランカップリング剤およびシリカ粒子を含有する前記（１）の電線被覆用樹脂組成物。
（６）前記ナイロン極細繊維分散ポリオレフィン樹脂組成物のポリアミド繊維中にシリカ粒子もしくは水酸化マグネシウム粒子またはこれらの粒子の混合したものを含有する前記（５）の電線被覆用樹脂組成物。
（７）前記ナイロン極細繊維分散ポリオレフィン樹脂組成物のポリアミド繊維中にシリカ粒子もしくは水酸化マグネシウム粒子またはこれらの粒子の混合したものを含有しない前記（５）の電線被覆用樹脂組成物。
（８）繊維状に分散したポリアミドの平均繊維径が５μｍ以下であり、アスペクト比が２０以上、１，０００以下である前記（１）の電線被覆用樹脂組成物。
（９）着色性を有する前記（１）〜（８）のいずれかの電線被覆用樹脂組成物。
（１０）前記（１）〜（９）のいずれかの電線被覆用樹脂組成物からなるシース層を備える電線。
【００１２】
【発明の実施の形態】
以下、本発明の電線被覆用樹脂組成物および電線について詳細に説明する。
本発明の電線被覆用樹脂組成物（以下、単に樹脂組成物とも称する）に用いられるポリオレフィン樹脂としては、特に限定されず、各種ポリオレフィンを適宜選択して用いることができ、その中でも８０〜２５０℃の範囲の融点のものが好ましい。このような好適な例としては、炭素数２〜８のオレフィンの単独重合体や共重合体及び、炭素数２〜８のオレフィンと酢酸ビニルとの共重合体、炭素数２〜８のオレフィンとアクリル酸或いはそのエステルとの共重合体、炭素数２〜８のオレフィンとメタアクリル酸或いはそのエステルとの共重合体、及び炭素数２〜８のオレフィンとビニルシラン化合物との共重合体が好ましく用いられるものとして挙げられる。
【００１３】
具体例としては、高密度ポリエチレン、低密度ポリエチレン、線状低密度ポリエチレン、ポリプロピレン、エチレン・プロピレンブロック共重合体、エチレン・プロピレンランダム共重合体、ポリ４−メチルペンテン−１、ポリブテン−１，ポリヘキセン−１、エチレン・酢酸ビニル共重合体、エチレン・ビニルアルコール共重合体、エチレン・アクリル酸共重合体、エチレン・アクリル酸メチル共重合体、エチレン・アクリル酸エチル共重合体、エチレン・アクリル酸プロピル共重合体、エチレン・アクリル酸ブチル共重合体、エチレン・アクリル酸２−エチルヘキシル共重合体、エチレン・アクリル酸ヒドロキシエチル共重合体、エチレン・ビニルトリメトキシシラン共重合体、エチレン・ビニルトリエトキシシラン共重合体、エチレン・ビニルシラン共重合体などがある。また、塩素化ポリエチレンや臭素化ポリエチレン、クロロスルホン化ポリエチレンなどのハロゲン化ポリオレフィンも好ましく用いられる。
【００１４】
これらポリオレフィンのなかで特に好ましいものとしては、高密度ポリエチレン（ＨＤＰＥ）、低密度ポリエチレン（ＬＤＰＥ）、線状低密度ポリエチレン（ＬＬＤＰＥ）、ポリプロピレン（ＰＰ）、エチレン・プロピレンブロック共重合体（ＥＰＢＣ）、エチレン・プロピレンランダム共重合体（ＥＰＲＣ）、エチレン・酢酸ビニル共重合体（ＥＶＡ）、エチレン・アクリル酸エチル共重合体（ＥＥＡ）及びエチレン・ビニルアルコール共重合体が挙げられ、中でもメルトフローインデックス（ＭＦＩ）が０．  ２〜５０ｇ／１０分の範囲のものが最も好ましいものとして挙げられる。これらを１種のみ用いてもよく、２種以上を組合せてもよい。
【００１５】
次に、本発明の樹脂組成物に用いられる、ナイロン極細繊維分散ポリオレフィン樹脂組成物について説明する。
該ナイロン極細繊維分散ポリオレフィン樹脂組成物（以下、単にＮｙ−ＰＯとも略記する）に用いられるナイロン繊維のナイロン成分としては、特に限定されず、主鎖中にアミド基を有する熱可塑性ポリアミド（以下、ポリアミド）であり、融点１３５〜３５０℃の範囲のものが用いられ、しかも前記ポリオレフィンの融点より２０℃以上高いものであり、中でも融点１６０〜２６５℃の範囲のものが好ましい。かかるポリアミドとしては、押出し及び延伸によって強靱な繊維を与えるものが好ましいものとして挙げられる。
【００１６】
ポリアミドの具体例としてはナイロン６、ナイロン６６、ナイロン６−ナイロン６６共重合体、ナイロン６１０、ナイロン６１２、ナイロン４６、ナイロン１１、ナイロン１２、ナイロンＭＸＤ６、キシリレンジアミンとアジピン酸との重縮合体、キシリレンジアミンとピメリン酸との重縮合体、キシリレンジアミンとスペリン酸との重縮合体、キシリレンジアミンとアゼライン酸との重縮合体、キシリレンジアミンとセバシン酸との重縮合体、テトラメチレンジアミンとテレフタル酸の重縮合体、ヘキサメチレンジアミンとテレフタル酸の重縮合体、オクタメチレンジアミンとテレフタル酸の重縮合体、トリメチルヘキサメチレンジアミンとテレフタル酸の重縮合体、デカメチレンジアミンとテレフタル酸の重縮合体、ウンデカメチレンジアミンとテレフタル酸の重縮合体、ドデカメチレンジアミンとテレフタル酸の重縮合体、テトラメチレンジアミンとイソフタル酸の重縮合体、ヘキサメチレンジアミンとイソフタル酸の重縮合体、オクタメチレンジアミンとイソフタル酸の重縮合体、トリメチルヘキサメチレンジアミンとイソフタル酸の重縮合体、デカメチレンジアミンとイソフタル酸の重縮合体、ウンデカメチレンジアミンとイソフタル酸の重縮合体及びドデカメチレンジアミンとイソフタル酸の重縮合体などが挙げられる。
【００１７】
これらのポリアミドの内、特に好ましい具体例としては、ナイロン６（ＰＡ６）、ナイロン６６（ＰＡ６６）、ナイロン１２（ＰＡ１２）、ナイロン６−ナイロン６６共重合体などが挙げられる。これらの１種又は２種以上でもよい。これらのポリアミドは、１０，０００〜２００，０００の範囲の分子量を有していることが好ましい。
【００１８】
該ナイロン繊維の繊維径としては、特に限定されないが、５μｍ以下である。該ナイロン極細繊維分散ポリオレフィン樹脂組成物に用いられるポリオレフィンとしては、前述の樹脂組成物の主要成分として挙げたポリオレフィンと同じものである。
【００１９】
本発明に用いられるＮｙ−ＰＯにおける、ポリオレフィン樹脂（ＰＯ）とナイロン極細繊維（Ｎｙ）の重量比としては、特に限定されないが、５：５〜９：１（ＰＯ：Ｎｙ）が好ましく、より好ましくは７：３〜９：１（ＰＯ：Ｎｙ）であり、最も好ましくは８：２（ＰＯ：Ｎｙ）である。
【００２０】
本発明の樹脂組成物におけるＮｙ−ＰＯの使用量としては、特に限定されないが、該樹脂組成物１００重量部に対して１００重量部以下が好ましく、より好ましくは５０重量部以下であり、さらに好ましくは５〜２０重量部である。
【００２１】
また、本発明の樹脂組成物は、シリカ粒子もしくは水酸化マグネシウム粒子またはこれらの粒子の混合したものを含有することが、該樹脂組成物から得られる樹脂成形体の耐磨耗性および着色性が向上することで好ましい。
本発明の樹脂組成物に含有してもよいシリカ粒子（カップリング処理、ＣＶＤ法等、表面処理剤、処理方法等により表面処理されたものを含む）としては、特に限定されないが、その粒径サイズとしては、好ましくは１ｎｍ〜１００μｍであり、特に好ましくは１ｎｍ〜１００ｎｍである。
本発明の樹脂組成物に含有してもよい水酸化マグネシウム粒子（カップリング処理、ＣＶＤ法等、表面処理剤、処理方法等により表面処理されたものを含む）としては、特に限定されないが、その粒径サイズとしては、好ましくは１ｎｍ〜１００μｍであり、特に好ましくは１０ｎｍ〜１０μｍ、さらに好ましくは１０ｎｍ〜１０００ｎｍである。
本発明の樹脂組成物における該シリカ粒子もしくは水酸化マグネシウム粒子またはこれらの粒子の混合したものの含有量としては、特に限定されないが、該樹脂組成物１００重量部に対して１００重量部以下が好ましく、より好ましくは６０重量部以下であり、さらに好ましくは１０〜３０重量部である。
【００２２】
また、本発明の樹脂組成物において、上記ナイロン極細繊維分散ポリオレフィン樹脂組成物（Ｎｙ−ＰＯ）として、ポリオレフィン、ポリアミド繊維、シランカップリング剤およびシリカ粒子もしくは水酸化マグネシウム粒子またはこれらの粒子の混合したものを含有するものを用いることができる。このようなＮｙ−ＰＯを用いることにより、本発明の樹脂組成物の耐磨耗性がより優れたものとなる。
このようなＮｙ−ＰＯとしては、そのポリアミド繊維中にシリカ粒子もしくは水酸化マグネシウム粒子またはこれらの粒子の混合したものを含有するものであってもよく、また、該ポリアミド繊維中にシリカ粒子もしくは水酸化マグネシウム粒子またはこれらの粒子の混合したものを含有しないものであっても良い。
【００２３】
ポリオレフィン、ポリアミド繊維、シランカップリング剤およびシリカ粒子もしくは水酸化マグネシウム粒子またはこれらの粒子の混合したものを含有するＮｙ−ＰＯに用いられるポリオレフィンとしては、特に限定されず、前述の樹脂組成物の主要成分として挙げたポリオレフィンと同じものが挙げられる。
上記Ｎｙ−ＰＯに用いられるポリアミドは、特に限定されず、前述の樹脂組成物のナイロン成分として挙げたものと同じものが挙げられる。
【００２４】
シランカップリング剤は、ポリオレフィン成分とポリアミド成分の合計量１００重量部に対し、０．１〜５．５重量部の範囲が好ましく、特に好ましくは０．２〜３．０重量部の範囲である（シリカ粒子もしくは水酸化マグネシウム粒子またはこれらの粒子の混合したものを同時添加の場合：０．１〜８重量部（好ましくは０．２〜４重量部）、シリカ粒子もしくは水酸化マグネシウム粒子またはこれらの粒子の混合したものを後添加の場合：０．１〜５．５およびシリカにシランカップリング処理）。シランカップリング剤の量が０．１重量部よりも少ないと、耐磨耗性、難燃性、強度の高い組成物が得られず、シランカップリング剤の量が５．５重量部よりも多いと弾性率に優れた組成物が得られない。シランカップリング剤の量が０．１重量部より少ないと、ポリオレフィン成分とポリアミド成分とシリカ粒子との間に強固な結合が形成されず、強度の低い組成物しか得られない。一方、シランカップリング剤の量が５．５重量部より多いと、ポリアミド成分は良好な微細繊維にならないので、やはり弾性率に劣る組成物しか得られない。
【００２５】
シランカップリング剤を用いる場合は、有機過酸化物を併用することができる。有機過酸化物を併用することによりポリオレフィン成分の分子鎖にラジカルが形成されシランカップリング剤と反応することによりポリオレフィン成分とシランカップリング剤の反応は促進されるからである。有機過酸化物の使用量はポリオレフィン成分１００重量部に対して０．０１〜１．０重量部である。有機過酸化物としては１分間の半減期温度が、ポリオレフィン成分の融点或いはシランカップリング剤成分の融点のいずれか高い方と同じ温度ないし、この温度より３０℃程高い温度範囲であるものが好ましく用いられる。具体的には１分間の半減期温度が１１０〜２００℃程度のものが好ましく用いられる。
【００２６】
有機過酸化物の具体例としてはジ−α−クミルパーオキサイド、１，１−ジ−ｔ−ブチルパーオキシ−３，３，５−トリメチルシクロヘキサン、１，１−ジ−ｔ−ブチルパーオキシシクロヘキサン、２，２−ジ−ｔ−ブチルパーオキシブタン、ｎ−ブチル４，４−ジ−ｔ−ブチルパーオキシバレリネート、２，２−ビス（４，４−ジ−ｔ−ブチルパーオキシシクロヘキサン）プロパン、２，２，４−トリメチルペンチルパーオキシネオデカネート、α−クミルパーオキシネオデカネート、ｔ−ブチルパーオキシネオヘキサネート、ｔ−ブチルパーオキシピバレート、ｔ−ブチルパーオキシアセート、ｔ−ブチルパーオキシラウレート、ｔ−ブチルパーオキシベンゾエート、ｔ−ブチルパーオキシイソフタレートなどが挙げられる。中でも１分間の半減期温度が溶融混練温度ないしこの温度より３０℃程高い温度の範囲であるもの、具体的には１分半減期温度が８０〜２６０℃程度のものが好ましく用いられる。
【００２７】
上記Ｎｙ−ＰＯに用いられるシリカ粒子もしくは水酸化マグネシウム粒子またはこれらの粒子の混合したものとしては、特に限定されず、前述の樹脂組成物に用いたシリカ粒子もしくは水酸化マグネシウム粒子またはこれらの粒子の混合したものと同じものが挙げられる。
該Ｎｙ−ＰＯにおける該シリカ粒子もしくは水酸化マグネシウム粒子またはこれらの粒子の混合したものの含有量としては、特に限定されないが、該Ｎｙ−ＰＯ１００重量部に対して１〜１００重量部が好ましく、より好ましくは１〜６０重量部である。
６０重量部を超えると、Ｎｙ−ＰＯの強度が得られないことがある。
また、１重量部未満であると、前述のシランカップリング剤とシリカ粒子もしくは水酸化マグネシウム粒子またはこれらの粒子の混合したもの間の水素結合部分が少なくなるため、やはり、所望の耐磨耗性、強度が得られない。
しかし、実際には、該シリカ粒子もしくは水酸化マグネシウム粒子またはこれらの粒子の混合したものの好ましい含有量は、該Ｎｙ−ＰＯの製造時における混練条件等によって異なるため、該混練時に適宜好ましい量を選択すればよい。
【００２８】
該Ｎｙ−ＰＯにおけるポリアミド成分は、その殆どが微細な繊維として上記マトリックス中に均一に分散している。具体的にはその７０重量部、好ましくは８０重量部、特に好ましくは９０重量部以上が微細な繊維として分散している。ポリアミド成分の繊維は、平均繊維径が５μｍ以下で平均繊維長が１００μｍ以下であることが好ましい。アスペクト比（繊維長／繊維径の比）は２０以上であり１，０００以下であことが好ましい。そして、ポリオレフィン成分はポリアミド成分と界面で結合している。
【００２９】
次に、上記のポリオレフィン、ポリアミド繊維、シランカップリング剤およびシリカ粒子もしくは水酸化マグネシウム粒子またはこれらの粒子の混合したものを含有するＮｙ−ＰＯの製造方法について説明する。
該Ｎｙ−ＰＯの製造方法は以下の２形態に大別される。
（Ａ）予め作成された、ポリオレフィン、ポリアミド繊維及びシランカップリング剤からなる樹脂組成物とシリカ粒子もしくは水酸化マグネシウム粒子またはこれらの粒子の混合したものとを混練する。
（Ｂ）ポリオレフィン、ポリアミド、シランカップリング剤及びシリカ粒子もしくは水酸化マグネシウム粒子またはこれらの粒子の混合したものを混練する。
【００３０】
（Ａ）の製造方法形態における、ポリオレフィン、ポリアミド繊維及びシランカップリング剤からなる樹脂組成物の製造方法は、特に限定されないが、例えば以下の工程から製造される。
（１）ポリオレフィン成分（（ａ）成分）とシランカップリング剤（（ｃ）成分）とを溶融混練して化学変成する工程、（２）（ｃ）成分で化学変成した（ａ）成分に（ｂ）成分のポリアミド成分（（ｂ）成分）を（ｂ）成分の融点以上で溶融混練する工程、（３）（ｃ）成分で化学変成した（ａ）成分に（ｂ）成分のポリアミドを（ｂ）成分の融点以上で溶融混練・化学変成して押出す工程、（４）溶融混練・化学変成した押出物を（ａ）成分の融点以上でしかも（ｂ）成分の融点以下でドラフトをかけつつ延伸又は圧延する工程、（５）延伸又は圧延した組成物を室温に冷却してペレタイズする工程、（６）必要なら得られたペレットに残余の（ａ）成分のポリオレフィンを追加して（ｂ）成分の融点以下で溶融混練して冷却してペレタイズする工程、からなる。
【００３１】
（１）（ａ）成分のポリオレフィンと（ｃ）成分のシランカップリング剤とを溶融混練（以下同様）して化学変成する工程について説明する。溶融混練温度は（ａ）成分の融点以上である。融点より３０℃高い温度である。融点より３０℃高い温度で溶融混練すると（ｃ）成分のシランカップリング剤と反応して化学変成される。溶融混練は樹脂やゴムの混練に通常用いられている装置で行うことができる。このような装置としてはバンバリー型ミキサー、ニーダー、ニーダーエキストルーダー、オープンロール、一軸混練機、二軸混練機などが用いられる。これらの装置の中では短時間で且つ連続的に溶融混練が行える点で二軸混練機が最も好ましい（以下の各工程でも同様である）。
【００３２】
（２）（ｃ）成分で化学変成した（ａ）成分に（ｂ）成分のポリアミドを（ｂ）成分の融点以上で溶融混練する工程について説明する。溶融混練温度は（ｂ）成分の融点以上である。融点より１０℃高い温度である。溶融混練温度が（ｂ）成分の融点より低いと混練できず、繊維状に分散しないので、融点より高い温度、特に好ましくは２０℃高い温度で溶融混練する。
【００３３】
（３）（ｃ）成分で化学変成した（ａ）成分に（ｂ）成分のポリアミドを（ｂ）成分の融点以上で溶融混練・化学変成して押出す工程について説明する。押出しする工程において得られた混練物を紡糸口金或いはインフレーションダイ又はＴダイから押出す。紡糸、押出しのいずれも成分（ｂ）の融点より高い温度で実施する必要がある。具体的には、（ｂ）成分の融点より高い温度、この融点より３０℃高い温度の範囲で実施することが好ましい。本工程で成分（ｂ）の融点より低い温度で溶融・混練を行っても、混練物は（ａ）成分からなるマトリックス中に（ｂ）成分の微細な繊維が分散した構造にはならない。従って、かかる混練物を紡糸・延伸しても、（ｂ）成分は微細な繊維にはなり得ない。
【００３４】
（４）溶融混練・化学変成した押出物を（ａ）成分の融点以上でしかも（ｂ）成分の融点以下でドラフトをかけつつ延伸又は圧延する工程について説明する。押出された紐状乃至糸状紡糸は、連続的に冷却、延伸、又は圧延処理して行われる。冷却・延伸又は圧延処理は、（ｂ）成分の融点より１０℃以下の低い温度で行われる。延伸及び圧延することにより、より強固な繊維が形成されるので繊維強化樹脂組成物としての特性がより発揮できるのでより好ましい。延伸又は圧延は、例えば混練物を紡糸口金から押し出して紐状ないし糸状に紡糸し、これをドラフトを掛けつつホビンなどに巻き取る。または、切断してペレットにするなどの方法で実施できる。ここでドラフトを掛けるとは、紡糸口金速度より巻取速度を高くとることを言う。巻取速度／紡糸口金速度の比（ドラフト比）は、１．５〜１００の範囲とすることが好ましく、更に好ましくは２〜５０の範囲、特に好ましくは３〜３０である。
【００３５】
上記各第１、第２、第３、第４及び第５工程は工程毎に分離して説明したが、（ａ）成分、（ｂ）成分、（ｃ）成分及び有機過酸化物などを供給できる第１供給口、第２供給口、第３供給口、第４供給口及び第５供給口を有し、且つ各供給口に対応する第１混練帯、第２混練帯、第３混練帯、第４混練帯及び第５混練帯を有する二軸混練機を用いて一括して連続的なプロセスで処理することも可能である。そうすることにより経済的、安定した、安全な製造方法になる。
【００３６】
上記のようにして得られた、ポリオレフィン、ポリアミド繊維及びシランカップリング剤からなる樹脂組成物とシリカ粒子もしくは水酸化マグネシウム粒子またはこれらの粒子の混合したものとを混練する方法としては、特に限定されないが、例えば、ポリオレフィン、ポリアミド繊維及びシランカップリング剤からなる樹脂組成物（（Ｘ）成分）のペレットとシリカ粒子もしくは水酸化マグネシウム粒子またはこれらの粒子の混合したもの（（ｄ）成分）とを、バンバリー型ミキサー、ニーダー、ニーダーエキストルーダー、オープンロール、一軸混練機、二軸混練機などを用いて、ポリオレフィンの融点より１０℃以上、ポリアミド融点以下で加熱混練する方法等が挙げられる。
上記の加熱混錬により（ｄ）成分が、（Ｘ）成分に含まれるシランカップリング剤との間で水素結合が形成されるものと推測される。上記のように加熱混錬されたものは、押出し、延伸又は圧延、ペレタイズすることが好ましい。
【００３７】
（Ｂ）の製造方法形態における、ポリオレフィン、ポリアミド繊維及びシランカップリング剤、シリカ粒子もしくは水酸化マグネシウム粒子またはこれらの粒子の混合したものからなるＮｙ−ＰＯの製造方法は、特に限定されないが、例えば以下の工程から製造される。
（１）ポリオレフィン成分（（ａ）成分）とシランカップリング剤（（ｃ）成分）とを溶融混練して化学変成する工程、（２）（ｃ）成分で化学変成した（ａ）成分に（ｂ）成分のポリアミド成分（（ｂ）成分）とシリカ粒子もしくは水酸化マグネシウム粒子またはこれらの粒子の混合したもの（（ｄ）成分）を（ｂ）成分の融点以上で溶融混練する工程、（３）（ｃ）成分で化学変成した（ａ）成分に（ｂ）成分のポリアミドを（ｂ）成分の融点以上で溶融混練・化学変成して押出す工程、（４）溶融混練・化学変成した押出物を（ａ）成分の融点以上でしかも（ｂ）成分の融点以下でドラフトをかけつつ延伸又は圧延する工程、（５）延伸又は圧延した組成物を室温に冷却してペレタイズする工程、（６）必要なら得られたペレットに残余の（ａ）成分のポリオレフィンを追加して（ｂ）成分の融点以下で溶融混練して冷却してペレタイズする工程、からなる。
【００３８】
（１）（ａ）成分のポリオレフィンと（ｃ）成分のシランカップリング剤と（ｄ）成分のシリカ粒子もしくは水酸化マグネシウム粒子またはこれらの粒子の混合したものとを溶融混練（以下同様）して化学変成する工程について説明する。溶融混練温度は（ａ）成分の融点以上である。融点より３０℃高い温度である。融点より３０℃高い温度で溶融混練すると（ｃ）成分のシランカップリング剤と反応して化学変成される。溶融混練は樹脂やゴムの混練に通常用いられている装置で行うことができる。このような装置としてはバンバリー型ミキサー、ニーダー、ニーダーエキストルーダー、オープンロール、一軸混練機、二軸混練機などが用いられる。これらの装置の中では短時間で且つ連続的に溶融混練が行える点で二軸混練機が最も好ましい（以下の各工程でも同様である）。
【００３９】
（２）（ｃ）成分で化学変成した（ａ）成分に（ｂ）成分のポリアミドを（ｂ）成分の融点以上で溶融混練する工程について説明する。溶融混練温度は（ｂ）成分の融点以上である。融点より１０℃高い温度である。溶融混練温度が（ｂ）成分の融点より低いと混練できず、繊維状に分散しないので、融点より高い温度、特に好ましくは２０℃高い温度で溶融混練する。
【００４０】
（３）（ｃ）成分で化学変成した（ａ）成分に（ｂ）成分のポリアミドを（ｂ）成分の融点以上で溶融混練・化学変成して押出す工程について説明する。押出しする工程において得られた混練物を紡糸口金或いはインフレーションダイ又はＴダイから押出す。紡糸、押出しのいずれも成分（ｂ）の融点より高い温度で実施する必要がある。具体的には、（ｂ）成分の融点より高い温度、この融点より３０℃高い温度の範囲で実施することが好ましい。本工程で成分（ｂ）の融点より低い温度で溶融・混練を行っても、混練物は（ａ）成分からなるマトリックス中に（ｂ）成分の微細な繊維が分散した構造にはならない。従って、かかる混練物を紡糸・延伸しても、（ｂ）成分は微細な繊維にはなり得ない。
【００４１】
（４）溶融混練・化学変成した押出物を（ａ）成分の融点以上でしかも（ｂ）成分の融点以下でドラフトをかけつつ延伸又は圧延する工程について説明する。押出された紐状乃至糸状紡糸は、連続的に冷却、延伸、又は圧延処理して行われる。冷却・延伸又は圧延処理は、（ｂ）成分の融点より１０℃以下の低い温度で行われる。延伸及び圧延することにより、より強固な繊維が形成されるので繊維強化樹脂組成物としての特性がより発揮できてより好ましい。延伸又は圧延は、例えば混練物を紡糸口金から押し出して紐状ないし糸状に紡糸し、これをドラフトを掛けつつホビンなどに巻き取る。または、切断してペレットにするなどの方法で実施できる。ここでドラフトを掛けるとは、紡糸口金速度より巻取速度を高くとることを言う。巻取速度／紡糸口金速度の比（ドラフト比）は、１．５〜１００の範囲とすることが好ましく、更に好ましくは２〜５０の範囲、特に好ましくは３〜３０である。
【００４２】
（５）延伸又は圧延した組成物を室温に冷却してペレタイズする工程について説明する。ペレット化することにより樹脂やゴム成分などを追加して均一に混練できるから、ポリアミド繊維強化ポリオレフィン樹脂組成物としてはペレット状のものを用いることが好ましい。ペレット状の樹脂組成物を用いれば、樹脂組成物はゴムや樹脂と均一に混練でき、微細な繊維が均一に分散したポリアミド繊維強化樹脂組成物が容易に得られるからである。
【００４３】
上記各第１、第２、第３、第４及び第５工程は工程毎に分離して説明したが、（ａ）成分、（ｂ）成分、（ｃ）成分、（ｄ）成分及び有機過酸化物などを供給できる第１供給口、第２供給口、第３供給口、第４供給口及び第５供給口を有し、且つ各供給口に対応する第１混練帯、第２混練帯、第３混練帯、第４混練帯及び第５混練帯を有する二軸混練機を用いて一括して連続的なプロセスで処理することも可能である。そうすることにより経済的、安定した、安全な製造方法になる。
【００４４】
上記の加熱混練により、（ａ）成分が（ｃ）成分と反応して化学変性され、（ｂ）成分が（ａ）成分からなるマトリックス中に（ｂ）成分の微細な繊維が分散した構造になる。さらに（ｂ）成分の微細な繊維より微細な（ａ）成分のひげ状繊維が、（ｂ）成分の繊維表面に形成する場合がある。また、このとき（ｂ）成分も（ｃ）成分で化学変性される。（ｄ）成分は、（ｃ）成分で化学変性された部分と化学結合し（ａ）成分と（ｂ）成分を部分的に架橋した状態を作り上げると推察され、ゲル分率が（ｄ）成分を添加しない場合よりも高い値となり、種々の特性を向上させている。
【００４５】
本発明の樹脂組成物を得る方法は、特に制限されるものではないが、予めヘンシェルミキサー等の高速混合装置を用いて、ポリオレフィン樹脂とＮｙ−ＰＯ、更にはシリカ粒子もしくは水酸化マグネシウム粒子またはこれらの粒子の混合したものとをプリブレンドした後、単軸押出機、二軸押出機、バンバリーミキサー、ニーダー、ロールミル等公知の混練機を用いて混練する方法等が挙げられる。
【００４６】
尚、本発明の樹脂組成物には、通常配合される各種補助成分例えば、フェノール系、リン系、硫黄系等の各種酸化防止剤、核剤、帯電防止剤、金属脂肪酸塩、アマイド系、シリコン、テフロン等の滑剤、スリップ剤、加工助剤、金属不活性剤、紫外線防止剤、カーボンブラック、ホワイトカーボン、炭酸カルシウム、ケイ酸マグネシウム、フェライト、ゼオライト、モンモリナイト、ワラストナイト、硫酸バリウム、クレー、タルク、亜鉛華等のフィラー等を、本発明の効果を損なわない範囲で添加してもよい。
【００４７】
本発明はまた、上記の樹脂組成物を絶縁材料に用いた電線を提供する。電線の種類、構造には制限がなく、例えば図１に示す単線、図２に示すフラット線、図３に示すシールド線等の絶縁体に上記の樹脂組成物を用いることにより、十分な可撓性および柔軟性、染料による着色性、さらには、耐磨耗性の改善を図ることができる。
【００４８】
電線の絶縁体とする方法も制限されるものではなく、公知の種々の方法が可能である。例えば、押出し機は、シリンダー直径Φ２０〜９０ｍｍ、Ｌ／Ｄ＝１０〜４０の単軸押出機を使用し、スクリュー、クロスヘッド、ブレーカーグレート、ディストリュビューター、ニップル、ダイスを有するものを使用する。そして、上記の樹脂組成物が十分に溶融する温度に設定された単軸押出機に樹脂組成物を投入する。樹脂組成物はスクリューにより、溶融・混練され、一定量がブレーカープレートを経由し、クロスヘッドに供給される。溶融した樹脂組成物は、ディストリュビューターによりニップルの円周上へ流れ込む。流れ込んだ溶融樹脂組成物は、ダイスにより導体の円周上に被覆された状態で押出され、絶縁体を備える電線が得られる。
【００４９】
【実施例】
以下に、本発明を実施例により説明するが、本発明はこれらに限定されるものではない。
〔押出トルクの評価〕
下記表１に示す如く各成分からなる樹脂組成物を電線押出し機（Φ６０ｍｍ、Ｌ／Ｄ＝２４．５、ＦＦスクリュー）に投入し、押出スピード６００ｍｍ／ｍｉｎ、押出温度２００℃にて、導体面積０．５３８７ｍｍ２の導体上に押出し、仕上がり外径１．５０ｍｍの電線を作製した。
【００５０】
〔電線特性の評価〕
上記の電線押出し機によって作製した電線の引張特性（降伏、破断強度、伸び）、耐磨耗性、難燃性の評価を行った。それぞれの試験結果を同表１に併記した。
＜引張試験＞
長さ約１５０ｍｍの試験電線の中央部に５０ｍｍの間隔で標線を配し、ＪＩＳＢ７７２１に規定の試験装置のチャックに取付け、２００ｍｍ／ｍｉｎの引張速度で引張り、最大引張荷重（ＭＰａ）及び切断時の標線間の長さから引張伸びを測定した。
【００５１】
＜耐磨耗性＞
図４に示すスクレープ摩耗試験装置を用いて行った。即ち、長さ約１ｍの試験電線１１１をサンプルホルダー１０５に載置し、クランプ１０４で固定する。そして、先端に直径０．４５ｍｍのピアノ線１０８を備えるプランジ１０３を、押圧部材１０１を用いて総荷重７Ｎで試験電線１１１に押し当てて往復させ（往復距離１４ｍｍ）、試験電線１１１の絶縁体が摩耗してプランジ１０３のピアノ線１０８が試験電線１１１の導体１０６に接するまでの往復回数を測定した。
＜難燃性＞
図５に示すように、長さ６００ｍｍ以上の試験電線１０を無風槽に４５°の角度に傾斜させて固定し、上端から５００ｍｍ±５ｍｍの部分にブンゼンバーナー２０により１５秒間還元炎を当て、消炎するまでの時間を測定した。
【００５２】
〔着色性の評価〕
染料としてＰｌａｓｔ  Ｂｌｕｅ  ８５８０を、キシレンに３ｗｔ％に溶解したものを着色液とした。該着色液中に、上記の如く得られた電線を、２５、６０℃の各温度条件で１０秒間浸漬後、キシレンで洗浄することにより、着色処理を行った。
着色処理後の電線の着色をコンピュータに画像データとして読取り、画像処理ソフトを用いて該画像データの色濃度をグレースケールで測定した。なお、このグレースケールは白２５５−黒０で色濃度の段階付けを行ったものである。試験結果を同表１に併記した。
【００５３】
【表１】
2004152547.tif 000003
【００５４】
＊：ポリオレフィンとして低密度ポリエチレン〔融点１１０℃，ＭＦＲ＝５．０（ｇ／１０ｍｉｎ）〕８０重量部に、シランカップリング剤としてγ−メタクリロキシプロピルトリメトキシシラン１．０重量部と酸化防止剤のイルガノックス１０１０を０．５重量部及び過酸化物としてジ−α−クミルパーオキサイド（濃度４０％）を０．５重量部を混合して１７０℃に加熱した４５φのニ軸押出機に投入し混練してペレット化したシラン変性ポリエチレンを得た。得られたシラン変性ポリエチレン全量とナイロン成分としてナイロン６（融点２１５〜２２５℃）２０重量部と更にイルガノックス１０１０を０．５重量部を２３５℃に設定した３ｍｍφのダイスを付けた二軸押出機に投入して混練、ダイスよりストランド状に押し出し、空気で冷却して引き取りロールでドラフト比７で引取り５インチロール間で室温で１．５倍延伸してペレタイズすることによって得た。
【００５５】
【発明の効果】
以上説明したように、本発明の樹脂組成物は、ポリオレフィン樹脂とナイロン極細繊維分散ポリオレフィン樹脂組成物とを混合したことにより、引張伸び、即ち可撓性および柔軟性、インクによる着色性が向上した。また、更にシリカ粒子もしくは水酸化マグネシウム粒子またはこれらの粒子の混合したものを含有する事により、耐磨耗性が向上し、染料による着色性がより向上させることができた。
【図面の簡単な説明】
【図１】本発明の自動車用電線の一実施形態（単線）を示す斜視図である。
【図２】本発明の自動車用電線の他の実施形態（フラット線）を示す斜視図である。
【図３】本発明の自動車用電線の更に他の実施形態（シールド電線）を示す斜視図である。
【図４】スクレーブ摩耗試験の試験方法を説明するための模式図である。
【図５】難燃性試験の試験方法を説明するための模式図である。
【符号の説明】
１０  試験電線
２０  ブンゼンバーナー
１０１  押圧部材
１０３  プランジ
１０４  クランプ
１０５  サンプルホルダー
１０６  導体
１０８  ピアノ線
１１１  試験電線
【図１】
2004152547.tif 000004
【図２】
2004152547.tif 000005
【図３】
2004152547.tif 000006
【図４】
2004152547.tif 000007
【図５】
2004152547.tif 000008